(57)【要約】【課題】電子部品の微細配線に形成される、銅素材やニッケル素材を腐食せず、めっきムラがなく均一なめっきができる置換無電解金めっき浴を提供する。【解決手段】ニッケル素材上および／または銅素材上に金めっきを施すのに用いる置換無電解金めっき浴であって、該置換無電解金めっき浴がシアン化金化合物、アルカンスルホン酸、ピリジンカルボン酸およびオキシカルボン酸からなる群より選ばれる少なくとも１種類のカルボン酸並びにリン酸塩を含む水溶液であることを特徴とする置換無電解金めっき浴。【選択図】        なし【特許請求の範囲】
【請求項１】
ニッケル素材上および／または銅素材上に金めっきを施すのに用いる置換無電解金めっき浴であって、該置換無電解金めっき浴がシアン化金化合物、アルカンスルホン酸、ピリジンカルボン酸およびオキシカルボン酸からなる群より選ばれる少なくとも１種類のカルボン酸並びにリン酸塩を含む水溶液であることを特徴とする置換無電解金めっき浴。
【請求項２】
シアン化金化合物が、シアン化金アルカリ金属塩である請求項１に記載の置換無電解金めっき浴。
【請求項３】
アルカンスルホン酸が、メタンスルホン酸および／またはエタンスルホンである請求項１に記載の置換無電解金めっき浴。
【請求項４】
ピリジンカルボン酸が、ピコリン酸、ニコチン酸およびイソニコチン酸からなる群より選ばれる少なくとも１種類である請求項１に記載の置換無電解金めっき浴。
【請求項５】
オキシカルボン酸が、マロン酸、グリセリン酸、リンゴ酸および乳酸からなる群より選ばれる少なくとも１種類である請求項１に記載の置換無電解金めっき浴。
【請求項６】
リン酸塩が、リン酸水素カリウム、リン酸二水素カリウムおよびリン酸水素二カリウムからなる群より選ばれる少なくとも１種類である請求項１に記載の置換無電解金めっき浴。
【請求項７】
置換無電解金めっき浴が、ベンゾトリアゾール、ベンゾイミダゾールおよびメルカプトイミダゾールからなる群より選ばれる少なくとも１種類を含む請求項１ないし５の何れか１項に記載の置換無電解金めっき浴。
【請求項８】
置換無電解金めっき浴が、タリウム化合物、鉛化合物およびヒ素化合物からなる群より選ばれる少なくとも１種類を含む請求項１ないし６の何れか１項に記載の置換無電解金めっき浴。
【発明の詳細な説明】
【０００１】
【発明の属する技術分野】
本発明は、電子部品の配線等において、ニッケル素材上および／または銅素材上に金めっきを施すのに用いる置換無電解金めっき浴に関する。
【０００２】
【従来の技術】
プリント基板等の配線基板は、通常、銅配線上にニッケルめっきを行ない、その上に金めっきする場合が多い。近年、電子部品の小型化に伴い、配線は微細化し、かつ、電気的に独立した配線が主流になってきている。このため、無電解めっきによる皮膜形成が必要となり、無電解ニッケルめっきおよび無電解金めっきが用いられる。無電解金めっきとしては、無電解ニッケル皮膜上に置換無電解金めっきにて金皮膜を０．１μｍ程度形成し、必要に応じて、還元金めっきにより金を厚付けする。
【０００３】
無電解ニッケルめっきと無電解金めっきで処理された配線基板は、ハンダ付け性、半田ボールシェアー強度、ワイヤーボンディング強度等の特性評価が行なわれる。しかしながら、従来のシアンを含有する置換金めっき液（例えば、特許文献１）では、置換金めっき時にめっき液が無電解ニッケル皮膜を腐食し、ハンダ濡れ性が低下するばかりか、半田ボールシェアー強度が低下する問題が生じる。
【０００４】
また、近年では、無電解ニッケルめっき時に生じる配線部以外への異常析出や、ハンダ接合時のニッケル−ハンダ間の接合強度の弱さが問題になる。また、フレキシブル基板の場合、無電解ニッケルめっきしたニッケル皮膜が硬いために配線が割れるという問題が生じている。
【０００５】
このため、ニッケル皮膜配線に換えて銅配線上に直接置換無電解金めっきを行う方法（例えば、特許文献２）も実施されているが、従来の置換金めっき液では、めっきムラが発生したり、銅が溶解するためにめっき液が分解する等の問題点が生じている。
【０００６】
【特許文献１】
特開平１１−２０００６２号公報（特許請求の範囲）
【特許文献２】
特開２００２−２２０６７６号公報（特許請求の範囲）
【０００７】
【解決しようとする課題】
本発明の課題は、上記問題点を解消し、電子部品の微細配線に形成される、銅素材やニッケル素材を腐食せず、めっきムラがなく均一なめっきができる置換無電解金めっき浴を提供することである。
【０００８】
また、本発明の課題は、半田濡れ性が良好で、半田ボールシェアー強度が高い金皮膜を得るための置換無電解金めっき浴を提供することである。
【０００９】
【課題を解決するための手段】
本発明者は上記課題を解決するために種々検討した結果、シアン化金化合物、特定の安定剤、特定のカルボン酸及び特定のｐＨ緩衝剤を含む置換無電解金めっき浴であれば課題を解決できることを見出し本発明に到達した。
【００１０】
上記課題を解決する本発明は以下に記載するものである。
【００１１】
〔１〕  ニッケル素材上および／または銅素材上に金めっきを施すのに用いる置換無電解金めっき浴であって、該置換無電解金めっき浴がシアン化金化合物、アルカンスルホン酸、ピリジンカルボン酸およびオキシカルボン酸からなる群より選ばれる少なくとも１種類のカルボン酸並びにリン酸塩を含む水溶液であることを特徴とする置換無電解金めっき浴。
【００１２】
〔２〕  シアン化金化合物が、シアン化金アルカリ金属塩である〔１〕に記載の置換無電解金めっき浴。
【００１３】
〔３〕  アルカンスルホン酸が、メタンスルホン酸および／またはエタンスルホンである〔１〕に記載の置換無電解金めっき浴。
【００１４】
〔４〕  ピリジンカルボン酸が、ピコリン酸、ニコチン酸およびイソニコチン酸からなる群より選ばれる少なくとも１種類である〔１〕に記載の置換無電解金めっき浴。
【００１５】
〔５〕  オキシカルボン酸が、マロン酸、グリセリン酸、リンゴ酸および乳酸からなる群より選ばれる少なくとも１種類である〔１〕に記載の置換無電解金めっき浴。
【００１６】
〔６〕  リン酸塩が、リン酸水素カリウム、リン酸二水素カリウムおよびリン酸水素二カリウムからなる群より選ばれる少なくとも１種類である〔１〕に記載の置換無電解金めっき浴。
【００１７】
〔７〕  置換無電解金めっき浴が、ベンゾトリアゾール、ベンゾイミダゾールおよびメルカプトイミダゾールからなる群より選ばれる少なくとも１種類を含む〔１〕ないし〔６〕の何れか１に記載の置換無電解金めっき浴。
【００１８】
〔８〕  置換無電解金めっき浴が、タリウム化合物、鉛化合物およびヒ素化合物からなる群より選ばれる少なくとも１種類を含む〔１〕ないし〔７〕の何れか１に記載の置換無電解金めっき浴。
【００１９】
【発明の実施の形態】
以下、本発明を詳細に説明する。
【００２０】
［置換無電解金めっき浴の成分］
本発明の置換無電解金めっき浴は、シアン化金化合物、アルカンスルホン酸、ピリジンカルボン酸およびオキシカルボン酸からなる群より選ばれる少なくとも１種類のカルボン酸並びにリン酸塩を含む水溶液であることを必要とする。
【００２１】
また、本発明の置換無電解金めっき浴は、ニッケル素材（特に無電解ニッケルめっき皮膜）上および／または銅素材上に金めっきを施すのに用いる。
【００２２】
本発明の置換無電解金めっき浴（以下、単に『金めっき浴』と記載することがある）中にアルカンスルホン酸が存在すると、ニッケル素材（特に無電解ニッケルめっき皮膜）および銅素材の腐食を防ぐことができる。また、アルカンスルホン酸はフリーの金イオンとの錯体を形成するので、金めっき浴の安定性を向上させることができる。
【００２３】
また、金めっき浴中にピリジンカルボン酸およびオキシカルボン酸からなる群より選ばれる少なくとも１種類のカルボン酸が存在すると、このカルボン酸がニッケル素材または銅素材表面に化学吸着し、ニッケル素材または銅素材の腐食を防ぐことができる。また、このカルボン酸が、金めっき浴中に溶解したニッケルまたは銅を錯化して錯塩を形成するため、金めっき浴の安定性が向上する。
【００２４】
また、ニッケル素材または銅素材の腐食度合はｐＨが酸性あるいはアルカリでより強くなる傾向にあるため、中性付近でのめっきが望ましい。
【００２５】
本発明の置換無電解金めっき浴は、ｐＨ緩衝剤としてリン酸塩を成分として含むために、中性付近でｐＨの緩衝能力が高く、連続めっきにおいてもｐＨは安定する。
【００２６】
本発明の置換無電解金めっき浴中には、ベンゾトリアゾール、ベンゾイミダゾールおよびメルカプトイミダゾールからなる群より選ばれる少なくとも一つをニッケルおよび銅の腐食防止剤として更に含有させることができる。
【００２７】
この腐食防止剤は、ニッケル素材上あるいは銅素材表面に選択的に吸着して、保護層を形成するので、ニッケル素材または銅素材の腐食を抑制することができる。
【００２８】
また、本発明の置換無電解金めっき浴中には、タリウム化合物、鉛化合物およびヒ素化合物からなる群より選ばれる少なくとも１種類を結晶調整剤として含有させることができる。
【００２９】
これら、結晶調整剤は、均一な金皮膜を成長させ、めっきムラを抑制するばかりか、置換反応を促進する効果もある。
【００３０】
［シアン化金化合物］
本発明の置換無電解金めっき浴は、必須成分としてシアン化金化合物を含有する。このシアン化金化合物としては、シアン化金アルカリ金属塩が好ましく、例えばシアン化金カリウムを好ましく用いることができる。シアン化金化合物の含有量としては、例えばシアン化金カリウムを用いる場合、金属金として０．５〜１０ｇ／Ｌが好ましく、１．０〜５ｇ／Ｌがより好ましい。金属金濃度が０．５ｇ／Ｌ未満であるとめっきが進行しないことがあり、１０ｇ／Ｌを超えると経済的でない。
【００３１】
［アルカンスルホン酸］
本発明の置換無電解金めっき浴は、必須成分としてアルカンスルホン酸を含有する。このアルカンスルホン酸は金めっき浴の安定剤として作用する。アルカンスルホン酸としては、アルキル基の炭素数が１〜２のものが好ましく、例えばメタンスルホン酸およびエタンスルホン酸を用いることができるが、経済的に有利であるメタンスルホン酸が好ましい。
【００３２】
アルカンスルホン酸の含有量は５〜８０ｇ／Ｌが好ましく、１０〜５０ｇ／Ｌがより好ましい。アルカンスルホン酸の含有量が５ｇ／Ｌ未満あるいは８０ｇ／Ｌを超えるとめっき液が分解しやすくなるばかりか、無電解ニッケル皮膜あるいは銅素材を腐食しやすい傾向にある。
【００３３】
［カルボン酸］
本発明の置換無電解金めっき浴は、下地ニッケル皮膜または銅素地に化学吸着して腐食を防止し、かつ溶解されたニッケルまたは銅を錯化して錯塩を形成させる錯化剤としてピリジンカルボン酸およびオキシカルボン酸からなる群より選ばれる少なくとも１種類のカルボン酸を必須成分として含有する。このピリジンカルボン酸としては、炭素数が６〜１２のものが好ましく、例えば、ピコリン酸、ニコチン酸、イソニコチン酸を挙げることができる。また、オキシカルボン酸としては、炭素数が２〜８のものが好ましく、例えば、マロン酸、グリセリン酸、リンゴ酸、乳酸を挙げることができる。
【００３４】
本発明の金めっき浴中のカルボン酸含有量は、５〜８０ｇ／Ｌが好ましく、１０〜５０ｇ／Ｌがより好ましい。カルボン酸の含有量が５ｇ／Ｌより低いと、ニッケルまたは銅への化学吸着効果および錯塩を形成する効果が十分でなく、ニッケル素材あるいは銅素材を腐食しやすいばかりか、溶解されたニッケルあるいは銅が錯塩を形成しないために、めっき液が分解しやすい傾向にある。一方、カルボン酸の含有量が８０ｇ／Ｌを超えると、めっき液中で塩析をおこしやすくなるばかりか、経済的でない。
【００３５】
［リン酸塩］
本発明の置換無電解金めっき浴は必須成分としてリン酸塩を含有する。このリン酸塩は金めっき浴のＰＨ緩衝剤として作用する。このリン酸塩としては、例えば、リン酸水素カリウム、リン酸二水素カリウム、リン酸水素二カリウムを用いることができる。
【００３６】
本発明のめっき浴中のリン酸塩の含有量は５〜８０ｇ／Ｌが好ましく、１０〜５０ｇ／Ｌがより好ましい。リン酸塩の含有量が５ｇ／Ｌ未満ではめっき液のｐＨの変動が大きく、８０ｇ／Ｌを超えると効果に変化はないものの、経済的ではない。
【００３７】
［腐食抑制剤］
本発明の置換無電解金めっき浴には上記の必須成分に加えて、ベンゾトリアゾール、ベンゾイミダゾールおよびメルカプトイミダゾールからなる群より選ばれる少なくとも一つをニッケル素材または銅素材の腐食を更に抑制する腐食抑制剤として含有させることが好ましい。
【００３８】
金めっき浴中のベンゾトリアゾール、ベンゾイミダゾール、メルカプトイミダゾール等腐食抑制剤の含有量は０．５〜５ｇ／Ｌが好ましく、１〜３ｇ／Ｌがより好ましい。この腐食抑制剤の含有量が０．５ｇ以上であると、無電解ニッケル皮膜または銅素材の腐食を抑制する効果が更に向上し、５ｇ／Ｌ以下であるとめっきが進行し易くなり、密着性も向上する。
【００３９】
［結晶調整剤］
さらに本発明の置換無電解金めっき浴には、上記成分に加えて、タリウム化合物、鉛化合物およびヒ素化合物からなる群より選ばれる少なくとも１種類を結晶調整剤として含有させることが好ましい。
【００４０】
これらのタリウム化合物、鉛化合物およびヒ素化合物としては、例えば、酢酸タリウム、硫酸タリウム、硝酸タリウム、ギ酸タリウム、マロン酸タリウム等のタリウム塩または酢酸鉛、硝酸鉛、塩化鉛等の鉛塩または亜ひ酸、ひ酸などを好ましく用いることができる。これらの中でも、硫酸タリウム、酢酸鉛、亜ひ酸が特に好ましい。
【００４１】
金めっき浴中の結晶調整剤の含有量は、１〜１００ｍｇ／Ｌが好ましく、２〜５０ｍｇ／Ｌがより好ましい。これら、結晶調整剤の含有量が、１ｍｇ／Ｌ以上であると平滑な結晶成長を促す効果が顕著となり、１００ｍｇ／Ｌ以下であるとめっき外観が悪くなるのを防ぐことができる。
【００４２】
［金めっき浴］
本発明の置換無電解金めっき浴を用いて金めっきを施す際には、金めっき浴はｐＨ５〜９で使用可能であるが、ｐＨ６〜８で使用することが好ましい。ＰＨが５未満であるか、９を超えるとニッケル素材（特に無電解ニッケル皮膜）および銅素材が腐食されやすくなる。なおｐＨ調整剤としては、水酸化カリウム、水酸化ナトリウムおよび水酸化アンモニウムなどを使用することができる。
【００４３】
本発明の置換無電解金めっき浴を用いて金めっきを施す際に、金めっき浴の液温は６０〜９５℃で使用可能であるが、７０〜９０℃で使用することが好ましい。金めっき浴温度が６０℃以下であると、めっきがほとんど進行せず、９５℃以上であるとめっき液が分解しやすくなる。
【００４４】
本発明の置換無電解金めっき浴は、ｐＨが中性の水溶液であり、アルカンスルホン酸とピリジンカルボン酸およびオキシカルボン酸からなる群より選ばれる少なくとも１種類のカルボン酸を含有するので、ニッケル素材および銅素材を腐食させることなく、金めっき浴の安定性を向上させることができる。
【００４５】
上記アルカンスルホン酸はフリーの金イオンとの錯体を形成して金の沈殿を抑制し、ピリジンカルボン酸およびオキシカルボン酸からなる群より選ばれる少なくとも１種類のカルボン酸はニッケル素材または銅素材に化学吸着するために腐食を抑制し、かつニッケルおよび銅の溶け込みによる金属不純物を錯化して錯塩として安定化させるため、沈殿を生じることなく、金めっきが可能になる。
【００４６】
また、ｐＨ緩衝剤としてリン酸塩を用いるため、ｐＨの変動がすくない。よって、ニッケル素材および銅素材を腐食することなく金めっきでき、外観、半田濡れ性、半田ボールシェア強度が良好な金皮膜を長時間安定して析出させることが可能である。
【００４７】
さらに、本発明の置換無電解金めっき浴は、ベンゾトリアゾール、ベンゾイミダゾールおよびメルカプトイミダゾールからなる群より選ばれる少なくとも一つを含有することにより、さらにニッケル素材および銅素材の腐食を抑制させることが可能である。
さらにまた、本発明の置換無電解金めっき浴は、タリウム化合物、鉛化合物およびヒ素化合物からなる群より選ばれる少なくとも１種類を含有することにより、さらに金皮膜外観が良好になり、外観ムラの抑制が更に優れたものとなる。
【００４８】
【実施例】
本発明について、実施例を挙げて更に詳しく説明する。
【００４９】
［実施例１］
ソルダーレジストを使用して線幅５０〜１００μｍの回路を形成した、大きさ５×５ｃｍの銅素地微細回路基板を酸性脱脂液（スーパートップクリーナー  エヌ・イー  ケムキャット社製）に３０℃で６０秒浸漬し、水洗後、ソフトエッチング（ＰＯ−ＴＧ  エヌ・イー  ケムキャット社製）に３０℃で６０秒浸漬し、水洗、乾燥したものを以下、試料１と称する。
【００５０】
試料１をＰｄ活性化液（パラアクティバ＃２  エヌ・イー  ケムキャット社製）に３０℃で６０秒浸漬し、水洗後、無電解ニッケル（スーパーニック−１００エヌ・イー  ケムキャット社製）に９０℃で１０分浸漬し銅素地回路上に５μｍのニッケル皮膜を形成させた。
【００５１】
以下この無電解ニッケルめっきを施した基板を試料２と称する。
【００５２】
純水にシアン化金カリウムを金イオンとして２ｇ／Ｌ、メタンスルホン酸を１０ｇ／Ｌ、ピコリン酸を５ｇ／Ｌ、リン酸水素カリウムを１５ｇ／Ｌを溶解させ置換無電解金めっき浴（置換無電解金めっき液）を調整した。
【００５３】
この置換無電解金めっき液のｐＨをｐＨ調整試薬により７．０に調整し、液温を８５℃とした中に上記、試料１および試料２を１５分浸漬した。この結果得られた金めっき皮膜は、表１に示すとおりである。
【００５４】
［実施例２］
純水にシアン化金カリウムを金イオンとして４ｇ／Ｌ、メタンスルホン酸を２０ｇ／Ｌ、マロン酸を１５ｇ／Ｌ、リン酸水素カリウムを１０ｇ／Ｌを溶解させ置換無電解金めっき液を調整した。
【００５５】
この置換無電解金めっき液のｐＨをｐＨ調整試薬により７．０に調整し、液温を８５℃とした中に上記、試料１および試料２を１５分浸漬した。この結果得られた金めっき皮膜は、表１に示すとおりである。
【００５６】
［実施例３］
純水にシアン化金カリウムを金イオンとして２ｇ／Ｌ、メタンスルホン酸を１５ｇ／Ｌ、ニコチン酸を１５ｇ／Ｌ、リン酸水素カリウムを１０ｇ／Ｌ、ベンゾトリアゾールを２ｇ／Ｌを溶解させ置換無電解金めっき液を調整した。
【００５７】
この置換無電解金めっき液のｐＨをｐＨ調整試薬により６．０に調整し、液温を８５℃とした中に上記、試料１および試料２を１５分浸漬した。この結果得られた金めっき皮膜は、表１に示すとおりである。
【００５８】
［実施例４］
純水にシアン化金カリウムを金イオンとして４ｇ／Ｌ、メタンスルホン酸を３０ｇ／Ｌ、リンゴ酸を２５ｇ／Ｌ、リン酸水素カリウムを１０ｇ／Ｌ、メルカプトイミダゾールを１ｇ／Ｌ、酢酸鉛を５ｍｇ／Ｌを溶解させ置換無電解金めっき液を調整した。
【００５９】
この置換無電解金めっき液のｐＨをｐＨ調整試薬により７．０に調整し、液温を８５℃とした中に上記、試料１および試料２を１５分浸漬した。この結果得られた金めっき皮膜は、表１に示すとおりである。
【００６０】
［実施例５］
純水にシアン化金カリウムを金イオンとして２ｇ／Ｌ、メタンスルホン酸を２０ｇ／Ｌ、ニコチン酸を２０ｇ／Ｌ、リン酸水素カリウムを２０ｇ／Ｌ、ベンゾトリアゾールを２ｇ／Ｌ、硫酸タリウムを１０ｍｇ／Ｌを溶解させ置換無電解金めっき液を調整した。
【００６１】
この置換無電解金めっき液のｐＨをｐＨ調整試薬により６．０に調整し、液温を８５℃とした中に上記、試料１および試料２を１５分浸漬した。この結果得られた金めっき皮膜は、表２に示すとおりである。
【００６２】
［実施例６］
純水にシアン化金カリウムを金イオンとして４ｇ／Ｌ、メタンスルホン酸を３０ｇ／Ｌ、乳酸を１０ｇ／Ｌ、リン酸水素カリウムを２０ｇ／Ｌ、ベンゾイミダゾールを３ｇ／Ｌ、亜ひ酸を２０ｍｇ／Ｌを溶解させ置換無電解金めっき液を調整した。
【００６３】
この置換無電解金めっき液のｐＨをｐＨ調整試薬により７．０に調整し、液温を８５℃とした中に上記、試料１および試料２を１５分浸漬した。この結果得られた金めっき皮膜は、表２に示すとおりである。
【００６４】
［実施例７］
純水にシアン化金カリウムを金イオンとして８ｇ／Ｌ、メタンスルホン酸を７５ｇ／Ｌ、乳酸を７５ｇ／Ｌ、リン酸水素カリウムを７５ｇ／Ｌを溶解させ置換無電解金めっき液を調整した。
【００６５】
この置換無電解金めっき液のｐＨをｐＨ調整試薬により７．０に調整し、液温を８５℃とした中に上記、試料１および試料２を１５分浸漬した。この結果得られた金めっき皮膜は、表３に示すとおりである。
【００６６】
［比較例１］
純水にシアン化金カリウムを金イオンとして４ｇ／Ｌ、クエン酸を１０ｇ／Ｌ、エチレンジアミン４酢酸を５ｇ／Ｌを溶解させ置換無電解金めっき液を調整した。この置換無電解金めっき液のｐＨをｐＨ調整試薬により６．０に調整し、液温を８５℃とした中に上記、試料１および試料２を１５分浸漬した。この結果得られた金めっき皮膜は、表２に示すとおりである。
【００６７】
［比較例２］
純水にシアン化金カリウムを金イオンとして４ｇ／Ｌ、マロン酸を１５ｇ／Ｌ、リン酸水素カリウムを１０ｇ／Ｌを溶解させ置換無電解金めっき液を調整した。この置換無電解金めっき液のｐＨをｐＨ調整試薬により６．０に調整し、液温を８５℃とした中に上記、試料１および試料２を１５分浸漬した。この結果得られた金めっき皮膜は、表３に示すとおりである。
【００６８】
［比較例３］
純水にシアン化金カリウムを金イオンとして４ｇ／Ｌ、メタンスルホン酸を２０ｇ／Ｌ、を溶解させ置換無電解金めっき液を調整した。この置換無電解金めっき液のｐＨをｐＨ調整試薬により６．０に調整し、液温を８５℃とした中に上記、試料１および試料２を１５分浸漬した。この結果得られた金めっき皮膜は、表３に示すとおりである。
【００６９】
【表１】
2004190093.tif 000002
【００７０】
【表２】
2004190093.tif 000003
【００７１】
【表３】
2004190093.tif 000004
【００７２】
実施例１〜７および比較例１〜３得られた金めっき済み試料１および試料２を、金皮膜膜厚を蛍光Ｘ線膜厚測定装置（ＳＥＩＫＯ社製  ＳＦＴ−３２００）にて、析出外観と皮膜状態を金属顕微鏡にて、ニッケル素地または銅素地の腐食として金皮膜剥離後のニッケル素地または銅素地状態をＳＥＭ観察にて、半田濡れ性をゼロクロスタイムとして、ソルダーチェッカー（レスカ社製  ＳＴＥ−５１００）にて、半田ボールシェアー強度を半田ボールシェアー試験機（アークテック社製  ＭＫ−３０）にて測定した。結果を表１〜３に示す。
【００７３】
実施例１、２は比較例１に比べ、ニッケル素地および銅素地への腐食が少なく、そのため、半田ヌレ性、半田ボールシェアー強度が良好になっている。また試料２の銅素地上の金めっき皮膜外観は、実施例１、２は比較例１に比べ良好であった。
【００７４】
さらに、実施例３〜６は、実施例１〜２にニッケルおよび銅の腐食防止剤および結晶調整剤が含有している為、実施例１、２にくらべ、さらにニッケル素地および銅素地への腐食が少なく、めっき皮膜外観が良好であった。
【００７５】
尚、本発明の置換無電解金めっき浴の必須成分が欠如する比較例１〜３の評価結果は、表２および表３に示す通り不良であった。
【００７６】
【発明の効果】
本発明によれば、電子部品の微細配線に形成される銅素材またはニッケル素材を腐食せず、めっきムラがなく均一なめっきができる置換無電解金めっき浴を提供できる。また、本発明によれば、半田濡れ性が良好で、半田ボールシェアー強度が高い金皮膜を得るための置換無電解金めっき浴を提供できる。